(57)【要約】【課題】微細な無機充填材が多量に充填された有機無機複合フィラーを提供することであり、そして、該有機無機複合フィラーが配合された機械的強度と耐摩耗性に優れた歯科用コンポジットレジンを提供すること。【解決手段】無機充填材をプレス成形してなる無機充填材成形体を重合性単量体含有組成物中に浸漬し、成形体内部に重合性単量体が浸透した後に、該重合性単量体を重合硬化させて得られた硬化物を微細化することを特徴とする、有機無機複合フィラーの製造方法。【選択図】なし【特許請求の範囲】
【請求項１】
無機充填材をプレス成形してなる無機充填材成形体を重合性単量体含有組成物中に浸漬し、成形体内部に重合性単量体が浸透した後に、該重合性単量体を重合硬化させて得られた硬化物を微細化することを特徴とする、有機無機複合フィラーの製造方法。
【請求項２】
プレス成形が一軸プレス成形である、請求項１記載の製造方法。
【請求項３】
一軸プレス成形時のプレス圧が１０ＭＰa以上である、請求項２記載の製造方法。
【請求項４】
プレス成形が冷間等方圧加圧（ＣＩＰ）工程である／あるいはＣＩＰ工程を含むことを特徴とする、請求項１〜３いずれかに記載の製造方法。
【請求項５】
ＣＩＰ成形時のプレス圧が３０ＭＰa以上である、請求項４に記載の製造方法。
【請求項６】
重合硬化を、加圧下で行う請求項１〜５いずれかに記載の製造方法。
【請求項７】
無機充填材が、平均粒子径が０．１〜１μｍ、粒径範囲が０．０５〜５μｍである無機粒子を含む、請求項１〜６いずれかに記載の製造方法。
【請求項８】
無機充填材が、平均粒子径が０．００１〜０．１μｍ、比表面積が５００〜３０ｍ２／ｇである無機粒子を含む、請求項１〜６いずれかに記載の製造方法。
【請求項９】
有機無機複合フィラー中の無機充填材の含有量が６０重量％以上である、請求項１〜８いずれかに記載の製造方法。
【請求項１０】
請求項１〜９いずれかに記載の製造方法によって得られた有機無機複合フィラー。
【請求項１１】
請求項１０に記載の有機無機複合フィラーを含有する歯科用コンポジットレジン。
【発明の詳細な説明】
【技術分野】
【０００１】
本発明は、有機無機複合フィラーの製造方法に関する。さらに詳しくは、例えば、充填修復材料や歯冠材料等の歯科用組成物に好適な有機無機複合フィラーの製造方法、該製造方法により得られる有機無機複合フィラー、及び該有機無機複合フィラーを含有する歯科用コンポジットレジンに関する。
【背景技術】
【０００２】
重合性単量体と無機充填材からなる歯科用コンポジットレジンは、充填修復材料や、クラウン、インレー、インプラント上部構造などの歯冠材料として広く用いられている。最近では、粒径が１μｍ以下の微細な無機粒子が充填材として、主に用いられるようになっており、表面滑沢性や研磨性は大きく改善されている。
【０００３】
しかしながら、このような粒子径が細かい無機粒子を重合性単量体中に配合すると、著しい増粘と、激しい糸引きを呈するペースト性状となってしまうため、歯科医師や歯科技工士が操作しやすいペースト性状を得ることが困難であった。
【０００４】
この問題を解決するため、無機充填材と重合性単量体を混合して得た重合性組成物を重合硬化させた後に、これを粉砕して得た、平均粒子径が数μｍ〜２０μｍ程度の、比較的粒径が大きな有機無機複合フィラーを用いる方法が行われている（例えば、特許文献１参照）。このような有機無機複合フィラーを用いることで、上述のようなペースト性状の著しい悪化を避けることが出来る。
【０００５】
また、最近では適切な粒度分布の有機無機複合フィラーを製造するための新しい製造方法として、例えば、コロイダルシリカ等の超微粒子と重合性単量体とをキャピラリーミキサーで混合することにより、該超微粒子の凝集粒子の外周だけでなく間隙にまで重合性単量体を浸入させる状態で該超微粒子の重合性単量体によるコーティングを行い、次いで、重合性単量体を重合硬化させて有機無機複合塊状物を得、これを粉砕して有機無機複合フィラーを製造する方法が提案されている（特許文献２参照）。
【０００６】
また、粒度の変動係数ＣＶが小さい無機凝集粒子を用い、これを減圧下で液状の重合性単量体に接触させた後復圧し、該無機凝集粒子の一次粒子の凝集間隙に重合性単量体を侵入させた後にこれを重合硬化させることによって有機無機複合フィラーを製造する方法が提案されている（特許文献３参照）。
【先行技術文献】
【特許文献】
【０００７】
【特許文献１】特開昭５９−１０１４０９号公報
【特許文献２】特開平１０−２５８０６８号公報
【特許文献３】特開２０１１−１０５９５３号公報
【発明の概要】
【発明が解決しようとする課題】
【０００８】
しかしながら、上記の特許文献１〜３のいずれにおいても、微細な無機充填材が、有機樹脂マトリックス中に緻密に充填された有機無機複合フィラーを得ることは困難であった。即ち、特許文献１の技術では、無機充填材と重合性単量体を混合練和して得られた均一なペースト状の組成物を作成する工程を含むため、上述の増粘の理由により、この段階で微細な無機充填材を重合性単量体中に多量に配合させることが困難であった。また、特許文献２及び３の技術では、無機粉末の充填率を上げるために粉末を圧密する工程を含まないので、無機粉末が緻密に隙間無く有機樹脂中に分散した状態の有機無機複合フィラーを作成することは困難であった。このような、無機充填材の含有量が低い有機無機複合フィラーが歯科用コンポジットレジンに配合されると、有機無機複合フィラー自体の機械的強度が低いことが影響して、これを含むコンポジットレジンの機械的強度や耐摩耗性が劣るといった問題点があった。
【０００９】
本発明は、従来技術が抱える上記の課題を解決すべくなされたものであって、その目的とするところは、微細な無機充填材が多量に充填された有機無機複合フィラーを提供することであり、そして、該有機無機複合フィラーが配合された機械的強度と耐摩耗性に優れた歯科用コンポジットレジンを提供することにある。
【課題を解決するための手段】
【００１０】
本発明は、下記〔１〕〜〔３〕に関する。
〔１〕  無機充填材をプレス成形してなる無機充填材成形体を重合性単量体含有組成物中に浸漬し、成形体内部に重合性単量体が浸透した後に、該重合性単量体を重合硬化させて得られた硬化物を微細化することを特徴とする、有機無機複合フィラーの製造方法。
〔２〕  前記〔１〕記載の製造方法によって得られた有機無機複合フィラー。
〔３〕  前記〔２〕記載の有機無機複合フィラーを含有する歯科用コンポジットレジン。
【発明の効果】
【００１１】
本発明の製造方法によって得られた有機無機複合フィラーを含む歯科用コンポジットレジンは、高い機械的強度と優れた耐摩耗性を有する。
【発明を実施するための形態】
【００１２】
本発明の有機無機複合フィラーの製造方法は、無機充填材（無機フィラーともいう）をプレス成形した無機充填材成形体を重合性単量体含有組成物中に浸漬して、成形体内部に重合性単量体が浸透した後に、該重合性単量体を重合硬化させて得られた硬化物を微細化して得ることを特徴とする。より詳しくは、本発明の有機無機複合フィラーの製造方法においては、無機充填材をプレス成形することにより、適当な大きさのバルク状の、無機充填材が凝集した成形体を調製する。かかる成形体は、例えば、無機充填材を焼結して得られるような多孔質構造を有するものではなく、個々の無機充填材が密着して充填されたものである。次いで、該成形体を重合性単量体含有組成物中に浸漬して無機充填材と重合性単量体を接触させることで、該成形体を構成する無機充填材の一次粒子の隙間に、該重合性単量体を侵入せしめ、その状態で重合硬化することによって、無機充填材が極めて密に充填された硬化物を得ることができる。引き続いて該硬化物を適当な方法で微細化することで、無機充填材の含有量が高い有機無機複合フィラーを得ることが可能となる。この点において、従来知られているような、無機充填材と重合性単量体とを均一に混合練和して、流動性を持ったペースト状の重合性組成物（コンポジットレジン）とし、その後、該重合性組成物（コンポジットレジン）を重合硬化し、該硬化物を粉砕等の方法により微細化することで有機無機複合フィラーを得る製造方法とは全く異なるものである。またさらに、本発明により得られた有機無機複合フィラーを含む歯科用コンポジットレジンにおいては、有機無機複合フィラー中の無機充填材の含有量が高くて機械的強度と耐磨耗性に優れるため、従来の方法で得た有機無機複合フィラーを含む歯科用コンポジットレジンよりも、機械的強度や耐磨耗性に優れる。
【００１３】
本発明で用いられる無機充填材としては、歯科用コンポジットレジンの充填材として用いられている公知の無機粒子がなんら制限なく用いられる。具体的には、例えば、各種ガラス類｛二酸化珪素（石英、石英ガラス、シリカゲル等）、珪素を主成分とし、各種重金属とともにホウ素及び／又はアルミニウムを含有する｝、アルミナ、各種セラミック類、珪藻土、カオリン、粘土鉱物（モンモリロナイト等）、活性白土、合成ゼオライト、マイカ、シリカ、フッ化カルシウム、フッ化イッテルビウム、リン酸カルシウム、硫酸バリウム、二酸化ジルコニウム（ジルコニア）、二酸化チタン（チタニア）、ヒドロキシアパタイト等の従来公知の物が使用出来る。これらの無機粒子は１種類又は２種類以上を組み合わせて用いてもよい。
【００１４】
また、歯冠修復材料に望まれる重要な物性としては、天然歯と同様の透明性とＸ線造影性が挙げられる。透明性は無機充填材と硬化後の重合性単量体の屈折率を出来るだけ一致させることで達成される。また、Ｘ線造影性の付与のためには、ジルコニウム、バリウム、チタン、ランタン、ストロンチウム等の重金属元素を有する無機酸化物が用いられる。この様な重金属元素を含む無機充填材の屈折率は通常高く、１．５〜１．６の範囲内にある。よって、本発明において、例えば、重合性単量体として（メタ）アクリレート系単量体を用いた場合、（メタ）アクリレート系単量体の屈折率は通常、１．５〜１．６の範囲内にあることから、この様なＸ線造影性を有する屈折率の高い無機粒子と組み合わせても屈折率差を小さく調節することが出来るので、得られる有機無機複合フィラーは高い透明性を得やすく有用である。
【００１５】
かかるＸ線造影性を有する屈折率の高い無機粒子としては、例えば、バリウムボロアルミノシリケートガラス（例えば、Ｅｓｓｔｅｃｈ社製Ｅ３０００；ショット社製８２３５、ＧＭ２７８８４、ＧＭ３９９２３）、ストロンチウムボロアルミノシリケートガラス（例えばＥｓｓｔｅｃｈ社製Ｅ４０００；ショット社製Ｇ０１８−０９３、ＧＭ３２０８７）、ランタンガラス（例えばショット社製ＧＭ３１６８４）、フルオロアルミノシリケートガラス（例えばショット社製Ｇ０１８−０９１、Ｇ０１８−１１７）、ジルコニアを含有するガラス（例えばショット社製Ｇ０１８−３１０、Ｇ０１８−１５９）、ストロンチウムを含有するガラス（例えばショット社製Ｇ０１８−１６３、Ｇ０１８−０９３、ＧＭ３２０８７）、酸化亜鉛を含有するガラス（例えばショット社製Ｇ０１８−１６１）、カルシウムを含有するガラス（例えばショット社製Ｇ０１８−３０９）等が挙げられる。
【００１６】
本発明における無機充填材として用いられる無機粒子は、形態に特に制限が無く、例えば、破砕状、板状、鱗片状、繊維状（短繊維、長繊維）、針状、ウィスカー、球状等各種形状のものが用いられる。これらの形状の一次粒子が凝集した形態でも構わなく、異なる形状のものが組み合わさったものでもよい。なお、本発明においては、前記形状を有するよう何らかの処理（例えば、粉砕）を行なったものであってもよい。
【００１７】
また、これらの無機粒子の粒子径は、プレス成形に供することができ、歯科用コンポジットレジンの充填材として通常用いられる程度の大きさを有するのであればよく、例えば、平均粒子径が０．００１〜１μｍ、粒径範囲が０．０００５〜５μｍ、好ましくは、平均粒子径が０．０１〜０．２μｍ、粒径範囲が０．００５〜１μｍである無機粒子が用いられる。なお、本明細書において、無機粒子の粒子径とは、無機粒子の一次粒子の粒子径（平均一次粒子径）を意味し、粒径範囲とは、用いる集団の９５％以上の数の粒子が満足する粒子径の範囲のことであり、規定する粒径範囲を満たさない粒子が意図せず含まれていても、本発明の効果を損なわない範囲内であれば特に制限されない。
【００１８】
なお、本明細書において、無機粒子の平均粒子径は、レーザー回折散乱法や粒子の電子顕微鏡観察により求めることができる。具体的には、０．１μｍ以上の粒子の粒子径測定にはレーザー回折散乱法が、０．１μｍ以下の超微粒子の粒子系測定には電子顕微鏡観察が簡便である。
【００１９】
レーザー回折散乱法は、例えば、レーザー回折式粒度分布測定装置（ＳＡＬＤ−２１００、島津製作所製）により、０．２％ヘキサメタリン酸ナトリウム水溶液を分散媒に用いて測定することができる。
【００２０】
電子顕微鏡観察は、例えば、粒子の透過型電子顕微鏡（日立製作所製、Ｈ−８００ＮＡ型等）写真を撮り、その写真の単位視野内に観察される粒子（２００個以上）の粒子径を、画像解析式粒度分布測定ソフトウェア（Ｍａｃｖｉｅｗ（株式会社マウンテック））を用いて測定することにより求めることができる。このとき、粒子の粒子径は、その粒子と同一の面積をもつ円の直径である円相当径として求められ、粒子の数とその粒子径より、平均一次粒子径が算出される。
【００２１】
本発明では、かかる無機粒子をプレス成形して、無機充填材からなる成形体（無機充填材成形体）を成形できればよい。よって、前記成形体を調製できるのであれば、異なった材質、粒度分布、形態を持つ２種以上の無機粒子を、混合又は組み合わせて用いることもあり、また、本発明の効果を損なわない範囲内で、意図せずに、無機粒子以外の粒子が不純物として含まれていてもよい。
【００２２】
以下に、本発明における無機充填材の好ましい態様を挙げる。
【００２３】
本発明において、好ましい実施態様の一つとしては、無機充填材が平均粒子径が０．１〜１μｍの範囲、粒径範囲が０．０５〜５μｍである無機粒子（サブミクロンフィラー）を含有することが好ましい。なかでも、前記粒径範囲を有するものであって、平均粒子径が好ましくは０．１〜０．５μｍ、より好ましくは０．１〜０．３μｍである無機粒子が好ましい。即ち、平均粒子径が０．１〜１μｍの範囲、粒径範囲が０．０５〜５μｍである無機粒子が好ましく、平均粒子径が０．１〜０．５μｍの範囲、粒径範囲が０．０５〜５μｍである無機粒子がより好ましく、平均粒子径が０．１〜０．３μｍの範囲、粒径範囲が０．０５〜５μｍである無機粒子がさらに好ましい。この範囲の粒子径を持つ無機粒子の適用は、機械的強度が高い歯科用コンポジットレジンを与える有機無機複合フィラーを与えることができる。前記サブミクロンフィラーを適用する場合のサブミクロンフィラーの無機充填材中の含有量は、９０重量％以上が好ましく、９５重量％以上がより好ましく、実質的に１００重量％がさらに好ましい。
【００２４】
このようなサブミクロンフィラーとしては、シリカ粒子、周期律表第２族、同４族、同１２族、及び同１３族からなる群より選ばれる少なくとも１種の金属の酸化物粒子、又は、周期律表第２族、同４族、同１２族、及び同１３族からなる群より選ばれる少なくとも１種の金属原子と、ケイ素原子と、酸素原子とを含む複合酸化物粒子であることが好ましい。これらの具体例としては、非晶質シリカ、石英、クリストバライト、トリジマイト；アルミナ、二酸化チタン、酸化ストロンチウム、酸化バリウム、酸化亜鉛、酸化ジルコニウム、酸化ハフニウム；シリカジルコニア、シリカチタニア、シリカチタニア酸化バリウム、シリカアルミナ、シリカチタニアナトリウムオキサイド、シリカチタニアカリウムオキサイド、シリカジルコニアナトリウムオキサイド、シリカジルコニアカリウムオキサイド、シリカバリウムオキサイド、シリカストロンチウムオキサイド、バリウムボロアルミノシリケートガラスなどの粒子が挙げられる。
【００２５】
また、このようなサブミクロンフィラーの形態としては特に何ら制限なく、例えば、破砕状、板状、繊維状、針状、球状等各種形状のものが用いられるが、これらの中でも、有機無機複合フィラー中の無機充填材の含有量を上げて、機械的強度や耐磨耗性に優れる歯科用コンポジットレジンを提供する観点から、球状粒子が好ましく用いられる。球状とは、略球状まで含み、必ずしも完全真球である必要はない。一般には、走査型電子顕微鏡を用いて粒子の写真を撮り、その写真の単位視野内に観察される粒子を任意に３０個選び、それぞれの粒子について最大径に直交する方向の粒子径をその最大径で徐した均斉度を求めた際に、その平均値（平均均斉度）が、０．６以上であることが好ましく、０．８以上であることがより好ましく、０．９以上であることがさらに好ましい。
【００２６】
かかる球状粒子としては、好適には、シリカ粒子、周期律表第４族の金属の酸化物粒子、及び周期律表第４族の金属原子とケイ素原子と酸素原子とを含む複合酸化物からなる群より選ばれる少なくとも１種の粒子であり、Ｘ線造影性を有し、より耐摩耗性に優れた歯科用ミルブランクが得られることから、より好適には、シリカジルコニアの粒子である。かかる球状の無機粒子の製造法としては、例えば具体的には特許文献である、特開昭５８−１１０４１４号公報又はＷＯ２００９／１３３９１３号公報に記載されている。また、球状無機粉末として、ヒドロキシアパタイトを用いることもできる。
【００２７】
なお、前記サブミクロンフィラーは、比表面積が好ましくは５〜２５ｍ２／ｇである。本明細書において、比表面積は、比表面積ＢＥＴ法により、通法に従って測定することができる。
【００２８】
かかるサブミクロンフィラーを用いた場合、通常の方法で製造された有機無機複合フィラーの無機充填材含有量は、本発明者らの検討によれば、実質的には８０重量％を超えることは困難であるが、本発明の製造方法においては、８０重量％以上の無機充填材含有量を持った有機無機複合フィラーを得ることができる。前記サブミクロンフィラーを用いた場合の本発明における有機無機複合フィラー中の無機充填材含有量としては、好ましくは８０重量％以上、より好ましくは８１重量％以上、さらに好ましくは８２重量％以上、さらに好ましくは８４重量％以上であり、好ましくは９５重量％以下、より好ましくは９２重量％以下の範囲内にある。また、好ましくは８０〜９５重量％、より好ましくは８２〜９２重量％、さらに好ましくは８４〜９２重量％の範囲内にある。なお、本明細書において、有機無機複合フィラーにおける含有量とは、有機無機複合フィラー中の単位重量あたりの含有量のことを意味する。通常、有機無機複合フィラー中の無機充填材の含有量は、該有機無機複合フィラーの強熱残分で測定することが出来る。
【００２９】
また別の好ましい実施態様の一つとしては、無機充填材が、平均粒子径０．００１〜０．１μｍ、比表面積が５００〜３０ｍ２／ｇの範囲内にある無機粒子を含有することが好ましい。本明細書において、前記無機粒子を無機超微粒子と記載することもある。即ち、本発明の別の好ましい実施態様の一つとしては、無機充填材が、平均粒子径０．００１〜０．１μｍ、比表面積が５００〜３０ｍ２／ｇの範囲内にある無機超微粒子を含有することが好ましい。なかでも、平均粒子径が好ましくは０．００５μｍ以上、より好ましくは０．０１μｍ以上であり、好ましくは０．０５μｍ以下、より好ましくは０．０４μｍ以下の範囲内にあり、比表面積が好ましくは４０ｍ２／ｇ以上、より好ましくは５０ｍ２／ｇ以上であり、好ましくは４００ｍ２／ｇ以下、より好ましくは２００ｍ２／ｇ以下の範囲内にある無機超微粒子が好ましい。また、平均粒子径が好ましくは０．００５〜０．０５μｍ、より好ましくは０．０１〜０．０４μｍ、比表面積が好ましくは４００〜４０ｍ２／ｇ、より好ましくは２００〜５０ｍ２／ｇである無機超微粒子が好ましい。即ち、平均粒子径が０．００５〜０．０５μｍ、比表面積が４００〜４０ｍ２／ｇの範囲内にある無機超微粒子が好ましく、平均粒子径が０．００５〜０．０５μｍ、比表面積が２００〜５０ｍ２／ｇの範囲内にある無機超微粒子あるいは平均粒子径が０．０１〜０．０４μｍ、比表面積が４００〜４０ｍ２／ｇの範囲内にある無機超微粒子がより好ましく、平均粒子径が０．０１〜０．０４μｍ、比表面積が２００〜５０ｍ２／ｇ範囲内にある無機超微粒子がさらに好ましい。このような無機超微粒子は、いわゆるナノ粒子（超微粒子フィラー）といわれるが、透明性や研磨滑沢性により優れた有機無機複合フィラーを与えることができる。前記無機超微粒子を適用する場合の無機超微粒子の無機充填材中の含有量は、９０重量％以上が好ましく、９５重量％以上がより好ましく、実質的に１００重量％がさらに好ましい。
【００３０】
かかるナノ粒子としては、歯科用コンポジットレジン等に使用される公知の無機超微粒子が何ら制限なく使用される。好ましくは、シリカ、アルミナ、チタニア、ジルコニア等の無機酸化物粒子、又はこれらからなる複合酸化物粒子、燐酸カルシウム、ハイドロキシアパタイト、フッ化イットリウム、フッ化イッテルビウム、チタン酸バリウム、チタン酸カリウム等の粒子が挙げられる。好ましくは、火炎熱分解法で作製されるシリカ、アルミナ、チタニア、シリカ／アルミナ複合酸化物、シリカ／ジルコニア複合酸化物の粒子であり、例えば、日本アエロジル社製、アエロジル（登録商標）ＯＸ−５０、アエロジル（登録商標）５０、アエロジル（登録商標）１３０、アエロジル（登録商標）２００、アエロジル（登録商標）３８０、アエロジル（登録商標）ＭＯＸ８０、アエロジル（登録商標）Ｒ９７２、アエロジル（登録商標）ＲＹ５０、アエロキサイド（登録商標）ＡｌｕＣ、アエロキサイド（登録商標）ＴｉＯ２Ｐ２５、アエロキサイド（登録商標）ＴｉＯ２Ｐ２５Ｓ、ＶＰ  Ｚｉｒｃｏｎｉｕｍ  Ｏｘｉｄｅ  ３−ＹＳＺ、ＶＰ  Ｚｉｒｃｏｎｉｕｍ  Ｏｘｉｄｅ  ３−ＹＳＺ  ＰＨが挙げられる。また、該無機超微粒子の形状は特に限定されず、適宜選択して使用することができる。
【００３１】
一般に、歯科用コンポジットレジンにおいては、配合する無機粒子の粒子径が小さくなるほど含有量を上げることが困難になってくるが、特に上記のような超微粒子フィラーが配合されると、その傾向が顕著になる。重合性単量体と超微粒子フィラーを混合してペースト状のコンポジットレジンを得ようとすると、超微粒子フィラーの含有量は多くても６０重量％程度であり、現実的には６５重量％以上の含有量で配合することは困難であった。しかし、本発明の製造方法を用いることで、６５重量％以上の充填量を持つ有機無機複合フィラーを容易に得ることが出来る。このように、６５重量％以上の含有量で超微粒子フィラーを含む有機無機複合フィラーは、本発明において好ましい実施態様の一つである。前記超微粒子フィラーを用いた場合の本発明における有機無機複合フィラー中の無機充填材含有量としては、好ましくは６５重量％以上、より好ましくは７０重量％以上であり、好ましくは９５重量％以下、より好ましくは９０重量％以下、さらに好ましくは８８重量％以下である。また、好ましくは６５〜９５重量％、より好ましくは７０〜９０重量％、さらに好ましくは７０〜８８重量％の範囲内である。
【００３２】
またさらに、別の好ましい実施態様の一つとして、公知の着色剤や顔料を無機充填材中に均一に分散させて、着色された有機無機複合フィラーとすることも出来る。
【００３３】
このような色調や透明性の異なる有機無機複合フィラーの調製方法としては、例えば、顔料（着色粒子）を無機粒子に混合分散させることで行うことができる。かかる顔料としては、歯科用組成物に用いられている公知の顔料がなんら制限なく用いられる。かかる顔料としては、無機顔料及び／又は有機顔料のいずれでもよく、無機顔料としては例えば、黄鉛、亜鉛、バリウム黄等のクロム酸塩；紺青等のフェロシアン化物；銀朱、カドミウム黄、硫化亜鉛、アンチモン白、カドミウムレッド等の硫化物；硫酸バリウム、硫酸亜鉛、硫酸ストロンチウム等の硫酸塩；亜鉛華、チタン白、ベンガラ、鉄黒、酸化クロム等の酸化物；水酸化アルミニウム等の水酸化物；ケイ酸カルシウム、群青等のケイ酸塩；カーボンブラック、グラファイト等の炭素等が挙げられる。有機顔料としては例えば、ナフトールグリーンＢ、ナフトールグリーンＹ等のニトロソ系顔料；ナフトールＳ、リソールファストイエロー２Ｇ等のニトロ系顔料、パーマネントレッド４Ｒ、ブリリアントファストスカーレット、ハンザイエロー、ベンジジンイエロー等の不溶性アゾ系顔料；リソールレッド、レーキレッドＣ、レーキレッドＤ等の難溶性アゾ系顔料；ブリリアントカーミン６Ｂ、パーマネントレッドＦ５Ｒ、ピグメントスカーレット３Ｂ、ボルドー１０Ｂ等の可溶性アゾ系顔料；フタロシアニンブルー、フタロシアニングリーン、スカイブルー等のフタロシアニン系顔料；ローダミンレーキ、マラカイトグリーンレーキ、メチルバイオレットレーキ等の塩基性染料系顔料；ピーコックブルーレーキ、エオシンレーキ、キノリンイエローレーキ等の酸性染料系顔料等が挙げられる。これらの顔料は一種又は二種以上の組み合わせで用いることができ、有機無機複合フィラーの目的とする色調に応じて適宜選択される。これらの顔料の中でも、耐熱性や耐光性等に優れる無機顔料である局方酸化チタン白、ベンガラ、鉄黒及び黄酸化鉄等が、本発明の有機無機複合フィラーにはより好ましい。顔料の含有量は、所望の色調によって適宜設定することができる。
【００３４】
また、本発明においては、無機充填材として、予め表面処理が施された無機粒子を用いることができる。表面処理を施すことで、得られる有機無機複合フィラーの機械的強度が向上する。また、無機充填材を加圧成形し、得られた無機粒子の凝集体（無機充填材成形体）を、後述の重合性単量体に接触させて、無機粒子の凝集間隙に該重合性単量体を侵入させる際に、無機粒子表面と重合性単量体とのなじみが良くなり、凝集体間隙に、重合性単量体が浸入しやすくなるというメリットもある。なお、無機充填材の表面処理を、後述のプレス成形後に得られた成形体の状態で行うことも出来る。
【００３５】
かかる表面処理剤としては、公知の表面処理剤を用いることができ、有機ケイ素化合物、有機チタン化合物、有機ジルコニウム化合物、有機アルミニウム化合物などの有機金属化合物、及びリン酸基、ピロリン酸基、チオリン酸基、ホスホン酸基、スルホン酸基、カルボン酸基等の酸性基を少なくとも１個有する酸性基含有有機化合物を用いることができる。表面処理剤を２種以上使用する場合は、２種以上の表面処理剤の混合物の表面処理層としてもよいし、表面処理剤層が複数積層した複層構造の表面処理層としてもよい。また、表面処理方法としては、特に制限なく公知の方法を用いることができる。
【００３６】
有機ケイ素化合物としては、Ｒ１ｎＳｉＸ４−ｎで表される化合物が挙げられる（式中、Ｒ１は炭素数１〜１２の置換又は無置換の炭化水素基であり、Ｘは炭素数１〜４のアルコキシ基、アセトキシ基、ヒドロキシル基、ハロゲン原子又は水素原子を示し、ｎは０〜３の整数であり、但し、Ｒ１及びＸが複数ある場合にはそれぞれ、同一でも異なっていてもよい）。
【００３７】
具体的には、例えば、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、ビニルトリメトキシシラン、ビニルトリエトキシシラン、ビニルトリス（βメトキシエトキシ）シラン、３，３，３−トリフルオロプロピルトリメトキシシラン、メチル−３，３，３−トリフルオロプロピルジメトキシシラン、β−（３，４エポキシシクロヘキシル）エチルトリメトキシシラン、γ−グリシドキシプロピルトリメトキシシラン、γ−グリシドキシプロピルメチルジエトキシシラン、γ−グリシドキシプロピルトリエトキシシラン、γ−メタクリロキシプロピルメチルジメトキシシラン、γ−メタクリロキシプロピルメチルジエトキシシラン、Ｎ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン、γ−アミノプロピルトリメトキシシラン、γ−アミノプロピルトリエトキシシラン、Ｎ−フェニル−γ−アミノプロピルトリメトキシシラン、γ−メルカプトプロピルトリメトキシシラン、トリメチルシラノール、メチルトリクロロシラン、メチルジクロロシラン、ジメチルジクロロシラン、トリメチルクロロシラン、フェニルトリクロロシラン、ジフェニルジクロロシラン、ビニルトリクロロシラン、トリメチルブロモシラン、ジエチルシラン、ビニルトリアセトキシシラン、ω−（メタ）アクリロキシアルキルトリメトキシシラン〔（メタ）アクリロキシ基とケイ素原子との間の炭素数：３〜１２、例、γ−メタクリロキシプロピルトリメトキシシラン等〕、ω−（メタ）アクリロキシアルキルトリエトキシシラン〔（メタ）アクリロキシ基とケイ素原子との間の炭素数：３〜１２、例、γ−メタクリロキシプロピルトリエトキシシラン等〕等が挙げられる。なお、本発明において「（メタ）アクリロキシ」との表記は、メタクリロキシとアクリロキシの両者を包含する意味で用いられる。
【００３８】
この中でも、重合性単量体と共重合し得る官能基を有するカップリング剤、例えばω−（メタ）アクリロキシアルキルトリメトキシシラン〔（メタ）アクリロキシ基とケイ素原子との間の炭素数：３〜１２〕、ω−（メタ）アクリロキシアルキルトリエトキシシラン〔（メタ）アクリロキシ基とケイ素原子との間の炭素数：３〜１２〕、ビニルトリメトキシシラン、ビニルトリエトキシシラン、ビニルトリアセトキシシラン、γ−グリシドキシプロピルトリメトキシシラン等が好ましく用いられる。
【００３９】
有機チタン化合物としては、例えば、テトラメチルチタネート、テトライソプロピルチタネート、テトラｎ−ブチルチタネート、ブチルチタネートダイマー、テトラ（２−エチルヘキシル）チタネート等が挙げられる。
【００４０】
有機ジルコニウム化合物としては、例えば、ジルコニウムイソプロポキシド、ジルコニウムｎ−ブトキシド、ジルコニウムアセチルアセトネート、ジルコニウムアセテート等が挙げられる。
【００４１】
有機アルミニウム化合物としては、例えば、アルミニウムアセチルアセトネート、アルミニウム有機酸塩キレート化合物等が挙げられる。
【００４２】
リン酸基を含有する酸性基含有有機化合物としては、２−エチルヘキシルアシッドホスフェート、ステアリルアシッドホスフェート、２−（メタ）アクリロキシエチルジハイドロジェンホスフェート、３−（メタ）アクリロキシプロピルジハイドロジェンホスフェート、４−（メタ）アクリロキシブチルジハイドロジェンホスフェート、５−（メタ）アクリロキシペンチルジハイドロジェンホスフェート、６−（メタ）アクリロキシヘキシルジハイドロジェンホスフェート、７−（メタ）アクリロキシヘプチルジハイドロジェンホスフェート、８−（メタ）アクリロキシオクチルジハイドロジェンホスフェート、９−（メタ）アクリロキシノニルジハイドロジェンホスフェート、１０−（メタ）アクリロキシデシルジハイドロジェンホスフェート（通称ＭＤＰ）、１１−（メタ）アクリロキシウンデシルジハイドロジェンホスフェート、１２−（メタ）アクリロキシドデシルジハイドロジェンホスフェート、１６−（メタ）アクリロキシヘキサデシルジハイドロジェンホスフェート、２０−（メタ）アクリロキシコシルジハイドロジェンホスフェート、ビス〔２−（メタ）アクリロキシエチル〕ハイドロジェンホスフェート、ビス〔４−（メタ）アクリロキシブチル〕ハイドロジェンホスフェート、ビス〔６−（メタ）アクリロキシヘキシル〕ハイドロジェンホスフェート、ビス〔８−（メタ）アクリロキシオクチル〕ハイドロジェンホスフェート、ビス〔９−（メタ）アクリロキシノニル〕ハイドロジェンホスフェート、ビス〔１０−（メタ）アクリロキシデシル〕ハイドロジェンホスフェート、１，３−ジ（メタ）アクリロキシプロピルジハイドロジェンホスフェート、２−（メタ）アクリロキシエチルフェニルハイドロジェンホスフェート、２−（メタ）アクリロキシエチル−２−ブロモエチルハイドロジェンホスフェート、ビス〔２−（メタ）アクリロキシ（１−ヒドロキシメチル）エチル〕ハイドロジェンホスフェート、及びこれらの酸塩化物、アルカリ金属塩、アンモニウム塩等が挙げられる。
【００４３】
また、ピロリン酸基、チオリン酸基、ホスホン酸基、スルホン酸基、カルボン酸基等の酸性基を有する酸性基含有有機化合物としては、例えば、ＷＯ２０１２／０４２９１１号公報に記載のものを好適に用いることができる。
【００４４】
上記の表面処理剤は、一種類単独を用いてもよく、複数種類を併用してもよい。複数種類を併用する場合は、その割合も特に限定されない。また、無機充填材と重合性単量体との化学結合性を高めて硬化物の機械的強度を向上させるために、重合性単量体と共重合し得る官能基を有する酸性基含有有機化合物を用いることがより好ましい。
【００４５】
表面処理剤の使用量は、特に限定されず、例えば、無機充填材１００重量部に対して、０．１〜５０重量部が好ましい。ここでいう使用量とは、複数種類を併用する場合は合計使用量を意味する。
【００４６】
かかる無機充填材をプレス成形する方法としては、公知の方法が制限なく用いられる。例えば、無機充填材を所望の大きさのプレス用金型（ダイ）に充填し、上パンチと下パンチを用いて一軸プレスにより加圧する方法が好適である。このときのプレス圧は、目的とする成形体のサイズや、無機粒子の種類や粒子径により適宜最適な値が設定され、通常は、１０ＭＰａ以上である。プレス圧が低いと、無機粒子が緻密に充填されず、無機粒子間の隙間が十分に狭くならないので、得られた有機無機複合フィラーにおいて、単位体積あたりの無機粒子含有量を上げることが出来ない。その結果、該有機無機複合フィラーを含有する歯科用補綴物の機械的強度や耐摩耗性、表面滑沢性が不十分となることがある。この観点からはプレス圧は高いほど好ましいが、プレス成形品のサイズや設備的要因等の生産性の面を考慮すると、一軸プレスでのプレス圧は、通常は２００ＭＰa以下であり、好ましくは１０ＭＰａ以上、より好ましくは２０ＭＰａ以上、さらに好ましくは２５ＭＰａ以上である。プレス時間は、プレス圧に応じて適宜設定できるが、通常、１〜１２０分間である。
【００４７】
また、本発明の製造方法におけるプレス成形の方法としては、冷間等方圧加圧（ＣＩＰ）工程である／又はＣＩＰ工程を含むことが好ましい。具体的には、上記の一軸プレスを行うこと無く、ＣＩＰ工程によりプレス成形を行うこと、或いは、上記の一軸プレスでのプレス成形の後、該成形体に対してさらに、ＣＩＰ成形を施すことが好適である。ＣＩＰ成形は、通常、一軸プレスよりも高いプレス圧をかけることが出来、また、成形体に対して３次元方向から均等に圧力をかけられるため、ＣＩＰ成形を行うことで、成形体内部の好ましからざる微小な空隙や、無機粒子の凝集状態のむらが解消されたり、また無機粒子の圧縮密度がさらに上がって、無機粒子の含有量が極めて高い有機無機複合フィラーが得られる。プレス成形がＣＩＰ工程である場合は、金型で一軸プレスする工程を経ずに、無機充填材をシリコンゴムやポリイソプレンゴム等の弾性に富む容器に充填して、これをそのまま又は真空状態にしてからＣＩＰ処理することにより、プレス成形体を得ることも出来る。ＣＩＰ成形の際の加圧力も高い方が望ましい。あるいは、一軸プレスでのプレス成形の後、ＣＩＰ成形を施す場合は、プレス成形体をそのまま又は真空状態にしてからＣＩＰ処理することができる。かかるＣＩＰ処理では、例えば、神戸製鋼所が製造する、１０００ＭＰａ程度に加圧可能なＣＩＰ装置を用いることが出来る。ＣＩＰ成形の際の加圧力は、一軸プレスの有無に関わらず高い方が好ましいが、生産性も考慮すると、例えば、一軸プレスを行う場合は、好ましくは３０ＭＰａ以上、より好ましくは５０ＭＰａ以上、さらに好ましくは１００ＭＰａ以上であり、好ましくは５００ＭＰａ以下、より好ましくは４００ＭＰａ以下、さらに好ましくは３００ＭＰａ以下の範囲内である。また、３０〜５００ＭＰａが好ましく、５０〜５００ＭＰａがより好ましく、１００〜３００ＭＰａがさらに好ましい。また、一軸プレスを行なわずにＣＩＰ処理を行う場合は、好ましくは３０ＭＰａ以上、より好ましくは５０ＭＰａ以上、さらに好ましくは１００ＭＰａ以上であり、好ましくは１０００ＭＰａ以下、より好ましくは８００ＭＰａ以下、さらに好ましくは７００ＭＰａ以下の範囲内である。また、３０〜１０００ＭＰａが好ましく、５０〜８００ＭＰａがより好ましく、１００〜７００ＭＰａがさらに好ましい。ＣＩＰ成形時間は、プレス圧に応じて適宜設定できるが、通常、１〜６０分間である。
【００４８】
かくして、無機充填材のプレス成形体が得られるが、該成形体は後述の様に、重合性単量体含有組成物中に含浸させた後に重合硬化させ、その後粉砕などの手法で粉末状に微細化されるので、そのサイズは特に限定されない。
【００４９】
このようにして得られた、無機充填材が凝集した成形体は、後述の重合性単量体含有組成物中に浸漬させることで、粉末一次粒子の隙間に重合性単量体が侵入し、その結果、重合性単量体に無機粒子が極めて密に分散した構造の組成物が得られることになる。
【００５０】
また、一般に、本発明のような粒子分散型複合材料においては、樹脂中に分散する無機粒子の粒子径は小さいほど、研磨滑沢性に優れ、また、口腔内での光沢が長期間維持できる歯冠修復材料が得られる。一方で、無機粒子の粒子径が小さくなるほど、複合材料中に無機粒子を高密度に充填することが困難になり、硬化物の機械的強度や耐摩耗性が低下する傾向がある。しかしながら、本発明では、無機充填材をプレス成形して有機無機複合フィラーを製造するので、無機粒子の粒子径が小さくても高密度充填が可能となる。
【００５１】
本発明により得られる有機無機複合フィラーにおける無機充填材の含有量は、使用する無機粒子の粒子径や形状により変動するが、粒子径の小さい無機粒子を用いても、通常は６０重量％以上で配合され、好ましくは７０重量％以上、より好ましくは８０重量％以上であり、好ましくは９６重量％以下、より好ましくは９５重量％以下である。また、好ましくは６０〜９６重量％、より好ましくは７０〜９６重量％、さらに好ましくは７０〜９５重量％、さらに好ましくは８０〜９５重量％である。なお、ここでいう無機充填材含有量は、硬化物の強熱残分により測定された値である。
【００５２】
硬化物の強熱残分の測定は、具体的には例えば、硬化物を坩堝に入れて電気炉で５７５℃の温度で所定の時間加熱することで、有機樹脂成分を焼却し、残った無機粒子の重量を測定することで算出することが出来る。この方法では、表面処理が施された無機粒子を用いて得た有機無機複合フィラーの場合、施された表面処理剤は焼却された有機樹脂成分として算出されることには留意されたい。
【００５３】
次いで、かくして得られた無機充填材の成形体（無機充填材成形体）を、重合性単量体を含有する組成物（重合性単量体含有組成物）中に浸漬して、無機充填材と重合性単量体を接触させる。
【００５４】
重合性単量体含有組成物は、以下の重合性単量体を含有する。
【００５５】
本発明で用いられる重合性単量体は、歯科用コンポジットレジン等に使用される公知の重合性単量体が何ら制限無く用いられるが、一般には、ラジカル重合性単量体が好適に用いられる。ラジカル重合性単量体の具体例としては、α−シアノアクリル酸、（メタ）アクリル酸、α−ハロゲン化アクリル酸、クロトン酸、桂皮酸、ソルビン酸、マレイン酸、イタコン酸等のエステル類、（メタ）アクリルアミド、（メタ）アクリルアミド誘導体、ビニルエステル類、ビニルエーテル類、モノ−Ｎ−ビニル誘導体、スチレン誘導体等が挙げられる。これらの中では、（メタ）アクリル酸エステル及び（メタ）アクリルアミド誘導体からなる群より選ばれる１種以上を用いることが好ましく、（メタ）アクリル酸エステルを用いることがより好ましい。なお、本発明において「（メタ）アクリル」との表記は、メタクリルとアクリルの両者を包含する意味で用いられる。
【００５６】
（メタ）アクリル酸エステル系及び（メタ）アクリルアミド誘導体系の重合性単量体の例を以下に示す。
【００５７】
（Ｉ）一官能性（メタ）アクリレート及び（メタ）アクリルアミド誘導体
メチル（メタ）アクリレート、イソブチル（メタ）アクリレート、ベンジル（メタ）アクリレート、ラウリル（メタ）アクリレート、２−（Ｎ，Ｎ−ジメチルアミノ）エチル（メタ）アクリレート、２，３−ジブロモプロピル（メタ）アクリレート、２−ヒドロキシエチル（メタ）アクリレート、６−ヒドロキシヘキシル（メタ）アクリレート、１０−ヒドロキシデシル（メタ）アクリレート、プロピレングリコールモノ（メタ）アクリレート、グリセリンモノ（メタ）アクリレート、エリトリトールモノ（メタ）アクリレート、Ｎ−メチロール（メタ）アクリルアミド、Ｎ−ヒドロキシエチル（メタ）アクリルアミド、Ｎ−（ジヒドロキシエチル）（メタ）アクリルアミド、（メタ）アクリロイルオキシドデシルピリジニウムブロマイド、（メタ）アクリロイルオキシドデシルピリジニウムクロライド、（メタ）アクリロイルオキシヘキサデシルピリジニウムクロライド、（メタ）アクリロイルオキシデシルアンモニウムクロライド、１０−メルカプトデシル（メタ）アクリレートなどが挙げられる。
【００５８】
（ＩＩ）二官能性（メタ）アクリレート
エチレングリコールジ（メタ）アクリレート、トリエチレングリコールジ（メタ）アクリレート、プロピレングリコールジ（メタ）アクリレート、ネオペンチルグリコールジ（メタ）アクリレート、１，６−ヘキサンジオールジ（メタ）アクリレート、１，１０−デカンジオールジ（メタ）アクリレート、ビスフェノールＡジグリシジル（メタ）アクリレート（２，２−ビス［４−〔３−（メタ）アクリロイルオキシ−２−ヒドロキシプロポキシ〕フェニル］プロパン（通称ＢｉｓＧＭＡ））、２，２−ビス〔４−（メタ）アクリロイルオキシエトキシフェニル〕プロパン、２，２−ビス〔４−（メタ）アクリロイルオキシポリエトキシフェニル〕プロパン、１，２−ビス〔３−（メタ）アクリロイルオキシ２−ヒドロキシプロポキシ〕エタン、ペンタエリトリトールジ（メタ）アクリレート、［２，２，４−トリメチルヘキサメチレンビス（２−カルバモイルオキシエチル）］ジメタクリレート（通称ＵＤＭＡ）、２，２，３，３，４，４−ヘキサフルオロ−１，５−ペンチルジメタクリレート（通称ＨＦＰＤ）、トリシクロデカンジメタノールジ（メタ）アクリレート(通称ＴＣＤＭＡ)などが挙げられる。
【００５９】
（ＩＩＩ）三官能性以上の（メタ）アクリレート
トリメチロールプロパントリ（メタ）アクリレート、トリメチロールエタントリ（メタ）アクリレート、テトラメチロールメタントリ（メタ）アクリレート、ペンタエリスリトールテトラ（メタ）アクリレート、ジペンタエリスリトールヘキサ（メタ）アクリレート、Ｎ，Ｎ’−（２，２，４−トリメチルヘキサメチレン）ビス〔２−（アミノカルボキシ）プロパン−１，３−ジオール〕テトラメタクリレート、１，７−ジアクリロイルオキシ−２，２，６，６−テトラアクリロイルオキシメチル−４−オキシヘプタンなどが挙げられる。
【００６０】
また、これらの（メタ）アクリル酸エステル系及び（メタ）アクリルアミド誘導体系の重合性単量体の他に、カチオン重合可能な、オキシラン化合物やオキセタン化合物も好適に用いられる。
【００６１】
前記重合性単量体は、いずれも、それぞれ単独で又は２種以上を混合して用いることができる。また、本発明で用いられる重合性単量体は液体状であることが好ましいが、常温で液体状である必要は必ずしも無く、重合性単量体を粉末のプレス成形体に接触させる工程の環境下で液体であればなんら差し支えない。さらに、固体状の重合性単量体であっても、液体状の、その他の重合性単量体と混合溶解させて使用することが出来る。
【００６２】
重合性単量体の好ましい粘度範囲（２５℃）は１０Ｐａ・ｓ以下、より好ましくは５Ｐａ・ｓ以下、さらに好ましくは２Ｐａ・ｓ以下であるが、重合性単量体を二種以上混合溶解したり、あるいはさらに溶剤希釈して用いる場合は、上記重合性単量体の粘度は、個々の重合性単量体が、該粘度範囲にある必要は無く、混合溶解して使用する組成物の状態において、該粘度範囲にあることが好ましい。
【００６３】
重合性単量体の有機無機複合フィラー中の含有量は、重合性単量体含有組成物の接触程度によって、適宜調整することができる。また、本発明の有機無機複合フィラーは無機充填材を構成する無機粒子の平均粒子径やプレス成形方法によって無機充填材の含有量が変動するので、重合性単量体の含有量は一概には決定されない。
【００６４】
本発明の有機無機複合フィラーは、無機充填材成形体の内部の隙間に含浸された重合性単量体を重合硬化して得られた硬化物を粉砕することによって作製される。そこで、重合性単量体含有組成物は、重合硬化を容易にするために、重合開始剤を含んでいてもよい。重合開始剤は、一般工業界で使用されている重合開始剤から選択して使用でき、中でも歯科用途に用いられている重合開始剤が好ましく用いられ、加熱重合、光重合及び化学重合の重合開始剤が、単独で又は２種以上適宜組み合わせて使用されるが、本発明の目的からすると、加熱重合方式が採用されることが好ましい。
【００６５】
加熱重合開始剤としては、有機過酸化物類とアゾ化合物類などが挙げられる。
【００６６】
上記加熱重合開始剤として用いられる有機過酸化物類の例としては、ケトンパーオキサイド、ハイドロパーオキサイド、ジアシルパーオキサイド、ジアルキルパーオキサイド、パーオキシケタール、パーオキシエステル、パーオキシジカーボネート等が挙げられる。
【００６７】
上記加熱重合開始剤として用いられるケトンパーオキサイドとしては、メチルエチルケトンパーオキサイド、メチルイソブチルケトンパーオキサイド、メチルシクロヘキサノンパーオキサイド及びシクロヘキサノンパーオキサイド等が挙げられる。
【００６８】
上記加熱重合開始剤として用いられるハイドロパーオキサイドとしては、２，５−ジメチルヘキサン−２，５−ジハイドロパーオキサイド、ジイソプロピルベンゼンハイドロパーオキサイド、クメンハイドロパーオキサイド、ｔ−ブチルハイドロパーオキサイド及び１，１，３，３−テトラメチルブチルハイドロパーオキサイド等が挙げられる。
【００６９】
上記加熱重合開始剤として用いられるジアシルパーオキサイドとしては、アセチルパーオキサイド、イソブチリルパーオキサイド、ベンゾイルパーオキサイド、デカノイルパーオキサイド、３，５，５−トリメチルヘキサノイルパーオキサイド、２，４−ジクロロベンゾイルパーオキサイド及びラウロイルパーオキサイド等が挙げられる。
【００７０】
上記加熱重合開始剤として用いられるジアルキルパーオキサイドとしては、ジ−ｔ−ブチルパーオキサイド、ジクミルパーオキサイド、ｔ−ブチルクミルパーオキサイド、２，５−ジメチル−２，５−ジ（ｔ−ブチルパーオキシ）ヘキサン、１，３−ビス（ｔ−ブチルパーオキシイソプロピル）ベンゼン及び２，５−ジメチル−２，５−ジ（ｔ−ブチルパーオキシ）−３−ヘキシン等が挙げられる。
【００７１】
上記加熱重合開始剤として用いられるパーオキシケタールとしては、１，１−ビス（ｔ−ブチルパーオキシ）−３，３，５−トリメチルシクロヘキサン、１，１−ビス（ｔ−ブチルパーオキシ）シクロヘキサン、２，２−ビス（ｔ−ブチルパーオキシ）ブタン、２，２−ビス（ｔ−ブチルパーオキシ）オクタン及び４，４−ビス（ｔ−ブチルパーオキシ）バレリックアシッド−ｎ−ブチルエステル等が挙げられる。
【００７２】
上記加熱重合開始剤として用いられるパーオキシエステルとしては、α−クミルパーオキシネオデカノエート、ｔ−ブチルパーオキシネオデカノエート、ｔ−ブチルパーオキシピバレート、２，２，４−トリメチルペンチルパーオキシ−２−エチルヘキサノエート、ｔ−アミルパーオキシ−２−エチルヘキサノエート、ｔ−ブチルパーオキシ−２−エチルヘキサノエート、ジ−ｔ−ブチルパーオキシイソフタレート、ジ−ｔ−ブチルパーオキシヘキサヒドロテレフタレート、ｔ−ブチルパーオキシ−３，３，５−トリメチルヘキサノエート、ｔ−ブチルパーオキシアセテート、ｔ−ブチルパーオキシベンゾエート及びｔブチルパーオキシマレリックアシッド等が挙げられる。
【００７３】
上記加熱重合開始剤として用いられるパーオキシジカーボネートとしては、ジ−３−メトキシパーオキシジカーボネート、ジ−２−エチルヘキシルパーオキシジカーボネート、ビス（４−ｔ−ブチルシクロヘキシル）パーオキシジカーボネート、ジイソプロピルパーオキシジカーボネート、ジ−ｎ−プロピルパーオキシジカーボネート、ジ−２−エトキシエチルパーオキシジカーボネート及びジアリルパーオキシジカーボネート等が挙げられる。
【００７４】
これらの有機過酸化物の中でも、安全性、保存安定性及びラジカル生成能力の総合的なバランスから、ジアシルパーオキサイドが好ましく用いられ、その中でもベンゾイルパーオキサイドがより好ましく用いられる。
【００７５】
上記加熱重合開始剤として用いられるアゾ化合物類としては、２，２−アゾビスイソブチロニトリル（通称ＡＩＢＮ）、２，２−アゾビス−２，４−ジメチルバレロニトリル、４，４−アゾビス−４−シアノバレリック酸、１，１−アゾビス−１−シクロヘキサンカルボニトリル、ジメチル−２，２−アゾビスイソブチラート、２，２−アゾビス−（２−アミノプロパン）ジヒドロクロライド等が挙げられる。
【００７６】
重合性単量体含有組成物に配合される重合開始剤の配合量は特に限定されないが、得られる組成物の硬化性等の観点からは、重合性単量体１００重量部に対して、重合開始剤を０．００１〜３０重量部含有することが好ましい。重合開始剤の配合量が０．００１重量部以上の場合、重合が十分に進行して機械的強度の低下を招くおそれがなく、より好適には０．０５重量部以上、さらに好適には０．１重量部以上である。一方、重合開始剤の配合量が３０重量部以下であると、重合開始剤自体の重合性能が低い場合にでも十分な機械的強度が得られ、さらには組成物からの析出を招くおそれがなく、より好適には２０重量部以下である。
【００７７】
本発明で用いる重合性単量体含有組成物には、前記成分以外に、目的に応じて、ｐＨ調整剤、紫外線吸収剤、酸化防止剤、重合禁止剤、着色剤、顔料、抗菌剤、Ｘ線造影剤、増粘剤、蛍光剤などをさらに添加することも可能である。
【００７８】
重合性単量体含有組成物は、重合性単量体を含有するのであれば特に限定なく、調製することができる。例えば、重合性単量体に、必要により、重合開始剤を配合して混合することにより調製することができる。
【００７９】
重合性単量体含有組成物と無機充填材成形体の接触方法は、重合性単量体含有組成物が無機充填材成形体中の無機粒子間隙に侵入できるのであれば、特に限定はないが、簡便で好ましい方法として、本発明では、重合性単量体含有組成物の中に、該無機充填材成形体を浸漬する。浸漬することによって、毛細管現象により、単量体が徐々に凝集体の内部に浸透することができる。このとき周囲の環境を減圧雰囲気下に置くことは、液体状の単量体の浸透を促すことになるので、好ましい手段である。また、減圧操作の後に常圧（１０１．３ｋＰａ）に戻す操作（減圧／常圧の操作）を複数回繰り返すことは、単量体を成形体内部に完全に浸透させる工程の時間短縮のためには有効である。このときの減圧度は、単量体の粘度や無機充填材の粒子径により適宜選択されるが、通常は１００ヘクトパスカル（１０ｋＰａ）以下、好ましくは５０〜０．００１ヘクトパスカル（５〜０．０００１ｋＰａ）、より好ましくは２０〜０．１ヘクトパスカル（２〜０．０１ｋＰａ）の範囲である。また、真空下（１×１０−１〜１×１０−８Ｐａ）であってもよい。
【００８０】
また、浸漬する態様としては、無機充填材成形体が重合性単量体含有組成物の中にて載置されるのであれば特に限定はないが、例えば、金型でプレス成形した状態で、そのまま、圧力をかけて重合性単量体含有組成物を金型中の無機充填材成形体に送り込んで浸漬する方法も考えられる。この方法をとると、重合硬化の工程も該金型中でそのまま引き続いて行うことが可能である。かかる加圧条件としては、好ましくは２ＭＰａ以上、より好ましくは１０ＭＰａ以上、さらに好ましくは２０ＭＰａ以上である。
【００８１】
またさらに、重合性単量体を無機充填材成形体内部に隙間無く浸透させる方法として、前記のようにして浸漬することで、見かけ上、重合性単量体が含浸した無機充填材成形体を、一定時間加圧条件に置く方法がある。即ち、重合性単量体が含浸した無機充填材成形体を、重合性単量体と共に、ＣＩＰ装置等を用いて加圧条件下に置くことが望ましい。かかる加圧条件としては、好ましくは２０ＭＰａ以上、より好ましくは５０ＭＰａ以上、さらに好ましくは１００ＭＰａ以上が望ましい。またさらに、加圧を解除して常圧に戻し、再び加圧するという、加圧／常圧を繰り返して行うとさらに好ましい。
【００８２】
また、重合性単量体含有組成物の粘性は浸透速度に影響を与え、通常は粘度が低いほど浸透が早い。好ましい粘度範囲（２５℃）は１０Ｐａ・ｓ以下、より好ましくは５Ｐａ・ｓ以下、さらに好ましくは２Ｐａ・ｓ以下であるが、重合性単量体の選択は粘度以外にも、機械的強度や屈折率も加味して行う必要がある。また、重合性単量体含有組成物を溶剤で希釈して用いて、後の減圧操作で溶剤を留去する方法をとることもある。また、温度を好ましくは２５℃以上、より好ましくは３０℃以上であり、好ましくは７０℃以下、より好ましくは６０℃以下の範囲内に上げることで重合性単量体含有組成物の粘度を下げて、浸透を早めることも出来る。
【００８３】
重合性単量体含有組成物を無機充填材成形体中に浸漬する時間は、無機充填材の種類、成形体のサイズ、単量体の浸透程度、浸漬方法等によって一概には決定されず、適宜、調整することができる。例えば、常圧雰囲気下での浸漬の場合は、通常１〜１２０時間であり、減圧下での浸漬の場合は、通常０．５〜１２時間であり、加圧下で接触させる場合は、通常０．２〜６時間である。
【００８４】
このように浸漬することで、成形体内部まで重合性単量体が十分浸透したものとなる。
【００８５】
次に、重合性単量体が成形体内部に侵入した状態で、重合性単量体の重合硬化を行なう。
【００８６】
重合硬化は、公知の方法に従って行なうことができる。なかでも、本発明では重合性単量体の重合率を高めて、より機械的強度の高い有機無機複合フィラーを得る観点から、加熱重合を行なうことが好ましい。また、重合硬化の際、重合性単量体が含浸したプレス成形体を、窒素ガスなどの不活性雰囲気下や、減圧環境下で重合せしめることで、重合率を高め、機械的強度をより高めることができる。また、重合性単量体が含浸した成形体を真空パック等に詰めて真空状態にして重合操作を行うことは、生産性の面から好ましい。この場合、オートクレーブ等を用いて、加圧加熱重合することも出来る。加熱温度としては、周囲の圧力環境に応じて適宜設定することができ、好ましくは７０℃〜２００℃、より好ましくは９０℃〜１８０℃、さらに好ましくは１００℃〜１５０℃の範囲で行うことが出来る。
【００８７】
更には、重合性単量体が含浸した無機充填材成形体を加圧した状態のまま、重合硬化を行なうこともできる。このような加圧重合は本発明においてより好ましい重合硬化方法の一つである。即ち、重合性単量体が含浸された無機充填材成形体を、別途用意した重合性単量体と共に加圧条件下に置くことで、成形体の微小な隙間まで重合性単量体がより入り込むことが出来たり、微小な気泡の残存を解消する事が出来る。加圧条件下で重合させることで、機械的強度をさらに高めることが出来る。かかる条件としては、好ましくは２０ＭＰａ以上、より好ましくは５０ＭＰａ以上が望ましい。基本的には圧力は高いほど好ましいが、実際には用いる加圧装置の能力に依存する。このような加圧装置としては、オートクレーブやＣＩＰ装置、ＨＩＰ（熱間等方圧加圧）装置が用いられる。より好ましい加圧重合方法として、モノマー含浸した成形体をビニール袋やゴムチューブなどに真空パックで密封し、ＣＩＰ装置等を用いて加圧しながら重合する方法がある。この時の圧力は高いほど好ましく、好ましくは５０ＭＰａ以上、より好ましくは２００ＭＰａ以上である。また、密封したモノマー含浸した成形体をＣＩＰ処理室に入れ、所定の圧力をかけた後に、処理室を加温して、高圧下で重合を開始させる方法は、機械的強度を高める上で、さらに好ましい重合方法である。例えば、室温でＣＩＰで圧力をかけた後、３０分から２４時間程度の時間をかけて温度を上げて行き、到達温度は８０℃〜１８０℃が望ましい。重合時間と到達温度は、重合性単量体に配合される重合開始剤の分解温度を考慮して設定される。
【００８８】
かくして、上記の方法により、有機無機複合フィラーの原料となる、バルク状の硬化物が得られる。さらに該硬化物を、粉砕等の方法によって微細化することで本発明の有機無機複合フィラーが得られる。かかる微細化して粉末を得る方法としては、公知の方法が用いられ、例えば、ボールミル、ロールクラッシャー、ジョークラッシャー、ジェットミル等が何ら制限なく用いられる。また、所望の粒子径、粒度分布を持った粉末とするために、必要に応じて分級が施されることもある。本発明の有機無機複合フィラーの粒子径は、通常、平均粒子径が３〜２０μｍ、粒径範囲は０．１〜５０μｍの範囲にあるが、歯科用コンポジットレジンのペースト性状や機械的強度の調整の観点から適宜選択される。
【００８９】
本発明の有機無機複合フィラーは、歯科用コンポジットレジンに配合される歯科用フィラーとして有用である。かかる歯科用コンポジットレジンにおいては、重合開始剤を含む重合性単量体含有組成物と本発明の有機無機複合フィラーを混合することで調製することが出来る。よって、本発明はまた、本発明の有機無機複合フィラーを含有する歯科用コンポジットレジンを提供する。かかる重合性単量体や重合開始剤は、公知のものが何ら制限なく使用されるが、既に前述したような、本発明の有機無機複合フィラーを製造する際に用いた重合性単量体と同じものを例示することが出来る。また、重合開始剤としては、既に前述した加熱重合触媒のほか、当該領域で用いられる光重合触媒や化学重合触媒が用いられる。
【００９０】
本発明の歯科用コンポジットレジンにおける本発明の有機無機複合フィラーの含有量は、通常、歯科用コンポジットレジン全体を１００重量部とすると、好ましくは１０重量部〜８０重量部、より好ましくは２０重量部〜７０重量部、さらに好ましくは３０重量部〜６０重量部の範囲である。また、必要に応じて、その他の無機充填材も配合されることがある。
【００９１】
本発明の歯科用コンポジットレジンは、無機充填材が高密度に充填された有機無機複合フィラーを含有しているため、機械的強度及び耐摩耗性に優れることから、充填修復材料や歯冠材料として好適に用いられる。
【実施例】
【００９２】
以下、実施例及び比較例を示して本発明を具体的に説明するが、本発明は下記実施例に制限されるものではない。なお、以下の例において「室温」とは２５℃を示す。
【００９３】
〔無機充填材及び有機無機複合フィラーの平均粒子径と粒径範囲〕
平均粒子径は、レーザー回折式粒度分布測定装置（島津製作所製、型式「ＳＡＬＤ−２１００」）を用いて測定、又はＳＥＭ顕微鏡（日立製作所社製、Ｓ−４０００）による直接観察により測定する。なお、直接観察による粒子径は、粒子の最長の長さと最短の長さの算術平均値として求められ、粒子の数とその粒子径より、平均粒子径（一次平均粒子径）と粒径範囲が算出される。
【００９４】
〔無機充填材の比表面積〕
比表面積は、比表面積ＢＥＴ法により、通法に従って測定する（測定機器：湯浅アイオニクス製、カンタソーブＱＳ−１３。吸着ガス：窒素。キャリアガス：窒素／ヘリウム＝３／７）。
【００９５】
〔有機無機複合フィラーの強熱残分〕
有機無機複合フィラーの強熱残分は、フィラーの３〜５ｇを磁性坩堝に取り、電気炉で５７５℃で２時間加熱処理を行い、加熱前後の重量変化を測定することで算出する。
【００９６】
重合性単量体含有組成物の製造例１（重合性単量体含有組成物ａの製造）
［２，２，４−トリメチルヘキサメチレンビス（２−カルバモイルオキシエチル）］ジメタクリレート（通称ＵＤＭＡ）６０重量部及びトリエチレングリコールジメタクリレート（ＴＥＧＤＭＡ）４０重量部に、加熱重合開始剤としてベンゾイルパーオキサイド１．５重量部を溶解させて、重合性単量体含有組成物ａを調製した。
【００９７】
重合性単量体含有組成物の製造例２（重合性単量体含有組成物ｂの製造）
トリメチルヘキサメチレンジイソシアネート１モルとグリセリンジメタクリレート２モルの付加物（通称Ｕ−４ＴＨ）３０重量部、２，２−ビス〔４−アクリロイルオキシポリエトキシフェニル〕プロパン（分子内にエトキシ基が平均２．６個  通称Ｄ２．６Ｅ）３０重量部、ネオペンチルグリコールジメタクリレート（通称ＮＰＧ）２５重量部、２，２，３，３，４，４−ヘキサフルオロ−１，５−ペンチルジメタクリレート（通称ＨＦＰＤ）１５重量部、加熱重合開始剤として２，２−アゾビスイソブチロニトリル（通称ＡＩＢＮ）１．５重量部、これらを混合溶解して重合性単量体含有組成物ｂを調製した。
【００９８】
重合性単量体含有組成物の製造例３（重合性単量体含有組成物ｃの製造）
２，２−ビス〔４−アクリロイルオキシポリエトキシフェニル〕プロパン（分子内にエトキシ基が平均２．６個  通称Ｄ２．６Ｅ）７０重量部、トリシクロデカンジメタノールジメタクリレート（通称ＴＣＤＭＡ）３０重量部に、加熱重合開始剤として、ジ−ｔ−ブチルパーオキサイド１．０重量部、クメンハイドロパーオキサイド０．５重量部を溶解させて、重合性単量体含有組成物ｃを調製した。
【００９９】
無機充填材の製造例１（無機充填材Ａ−１の製造）
市販の超微粒子シリカ（日本アエロジル社製、アエロジル（登録商標）ＯＸ−５０、平均粒子径０．０４μｍ、粒径範囲０．０１〜０．１μｍ、ＢＥＴ比表面積５０ｍ２／ｇ、略球状）１００ｇに対して、γ−メタクリロキシプロピルトリメトキシシラン７ｇと水５ｇを加えて室温で２時間攪拌した。溶媒を減圧留去し、さらに９０℃で３時間乾燥することによって表面処理して、無機充填材Ａ−１を得た。
【０１００】
無機充填材の製造例２（無機充填材Ａ−２の製造）
球状シリカ粒子として、コロイダルシリカの一種であるスノーテックスＭＰ２０４０（日産化学工業社製、平均粒子径０．２７μｍ、粒径範囲０．１７〜０．４μｍ、ＢＥＴ比表面積２５ｍ２／ｇ、球状、シリカ含有量４０重量％）を用いた。スノーテックスＭＰ２０４０の１０００ｇに対して、イソプロパノール８００ｍＬを加え、さらに、γ−メタクリロキシプロピルトリメトキシシラン２０ｇを加えて、室温で２４時間攪拌した。この混合物に６Ｎ塩酸水溶液を加えてｐＨが２になるように調整すると、シリカ粒子が沈殿、析出した。このシリカ粒子をろ紙で集めて、さらに蒸留水で洗浄した。得られたシリカ粒子を真空乾燥し、さらに９０℃で２時間熱処理して、表面処理された球状シリカ充填材（無機充填材Ａ−２）が３６０ｇ得られた。
【０１０１】
無機充填材の製造例３（無機充填材Ａ−３の製造）
市販のバリウムボロアルミノシリケートガラス粉末（ショット社製ＧＭ２７８８４、ＮＦ１８０、平均粒子径０．１８μｍ、粒径範囲０．０５〜０．５μｍ、ＢＥＴ比表面積１５ｍ２／ｇ、破砕状）２００ｇをエタノール５００ｍＬに分散し、γ−メタクリロキシプロピルトリメトキシシラン８ｇと水５ｇを用いて、無機充填材の製造例１と同様の方法により表面処理して、無機充填材Ａ−３を得た。
【０１０２】
無機充填材の製造例４（無機充填材Ａ−４の製造）
市販の超微粒子アルミナ（日本アエロジル社製、アエロキサイド（登録商標）Ａｌｕ  Ｃ、平均一次粒子径０．０２μｍ、粒径範囲０．０１〜０．１μｍ、ＢＥＴ比表面積１００ｍ２／ｇ、略球状）１００ｇに対して、表面処理剤として、１０−メタクリロキシデシルジハイドロジェンホスフェート（通称ＭＤＰ）１０ｇ、及びγ−メタクリロキシプロピルトリメトキシシラン５ｇを用いて、無機充填材の製造例１と同様の方法により表面処理して、無機充填材Ａ−４を得た。
【０１０３】
実施例１
前記製造例で得た表面処理された無機充填材Ａ−１の１００ｇを、直径２０ｃｍの穴を持つプレス用金型に入れ、一軸プレス機で２５ＭＰaのプレス圧で３分間プレス成型を行った後、プレスされた成形体を取り出し、引き続き、該成形体をビニール袋に入れてＣＩＰ処理（１７０ＭＰａ、１分間）を行って、無機粉末Ａ−１が凝集したプレス成形体を得た。該プレス成形体を、重合性単量体含有組成物ａに浸漬した。室温で５日静置した後、浸漬した状態のまま減圧して脱気した（１０ヘクトパスカル、１０分間）。減圧を解除して、重合性単量体が含浸された成形体を取り出し半透明の重合性単量体含浸成形体を得た。この半透明の重合性単量体含浸成形体を室内の蛍光灯に透かして目視で確認すると、内部に気泡の存在は認められなかった。次いで、重合性単量体が含浸された該成形体を、真空パックでビニール袋に密封し、オートクレーブ中で加熱加圧処理を行って重合硬化を行った（５０ＭＰa、２時間、１１０℃）。得られた硬化物を、ジョークラッシャーで解砕して１ｃｍ以下の塊にし、さらに振動ボールミル、引き続き分級を行うことで、平均粒子径４．５μｍ、粒径範囲が０．２〜１７μｍの、目的とする有機無機複合フィラー（Ｂ−１）を得た。該フィラーの強熱残分を測定すると、７３．６重量％であった。
【０１０４】
実施例２
実施例１の製造方法において、無機充填材Ａ−１  １００ｇの代わりに無機充填材Ａ−２  ２００ｇを用いる以外は実施例１と同じ手順で有機無機複合フィラー（Ｂ−２）を得た（実施例１と同じ重合性単量体含有組成物ａを使用）。該フィラーの平均粒子径は４．１μｍ、粒径範囲は０．２〜１８μｍ、強熱残分は８２．１重量％であった。
【０１０５】
実施例３
実施例１の製造方法において、無機充填材Ａ−１  １００ｇの代わりに無機充填材Ａ−３  ２００ｇを用い、さらに、重合性単量体含有組成物ａの代わりに重合性単量体含有組成物ｂを用いる以外は実施例１と同じ手順で有機無機複合フィラー（Ｂ−３）を得た。該フィラーの平均粒子径は３．４μｍ、粒径範囲は０．２〜２２μｍ、強熱残分は８４．８重量％であった。
【０１０６】
実施例４
実施例１の製造方法において、無機充填材Ａ−１  １００ｇの代わりに無機充填材Ａ−４  １００ｇを用い、重合性単量体含有組成物ａの代わりに重合性単量体含有組成物ｃを用いる以外は、実施例１と同じ手順で、有機無機複合フィラー（Ｂ−４）を得た。該フィラーの平均粒子径は３．１μｍ、粒径範囲は０．１〜１５μｍ、強熱残分は８２．１重量％であった。
【０１０７】
比較例１
重合性単量体含有組成物ａの１００ｇを混練機に入れ、ここに無機充填材Ａ−１を徐々に加えてペースト状の組成物を調製した。充填材を加えることでペーストは増粘し、１４５ｇ以上の無機充填材を加えて混練することは困難であった。この状態のペーストを取り出し、真空で脱泡したのち、真空パックでビニール袋に詰めて、実施例１と同じ条件で重合硬化させ、同様に粉砕して、有機無機複合フィラー（Ｃ−１）を得た。平均粒子径４．３μｍ、粒径範囲が０．２〜１９μｍ、強熱残分を測定すると、５６．１重量％であった。
【０１０８】
以下に、得られた有機無機複合フィラーについて表１にまとめて示す。
【０１０９】
【表１】
2015137251.tif 000002
【０１１０】
[歯科用コンポジットレジンの調製]
実施例５
重合性単量体含有組成物として、ＵＤＭＡ６０重量部、ＴＥＧＤＭＡ４０重量部、光重合触媒として、カンファーキノン０．２５重量部、Ｎ，Ｎ−ジメチルアミノ安息香酸エチル０．５重量部を均一に溶解した。該重合性単量体含有組成物  ３０重量部、実施例１で得た有機無機複合フィラー（Ｂ−１）  ５５重量部、無機充填材Ａ−１  １５重量部を均一に混練して、歯科用コンポジットレジンを得た。
【０１１１】
比較例２
実施例５と同じ重合性単量体含有組成物  ３０重量部、比較例１の有機無機複合フィラー（Ｃ−１）  ５５重量部、無機充填材Ａ−１  １５重量を均一に混練して、歯科用コンポジットレジンを得た。
【０１１２】
得られたコンポジットレジンの特性を、下記試験例１〜２の方法に従って評価した。結果を表２に示す。
【０１１３】
試験例１［圧縮強度の測定］
ペースト状のコンポジットレジンを金型に詰めて、光照射機で、直径４ｍｍ、高さ４ｍｍの円柱状試験片を作成した。得られた試験片を３７℃水中に２４時間浸漬し、万能試験機（インストロン社製）を用いて、クロスヘッドスピード２ｍｍ／ｍｉｎに設定して圧縮強さを測定した。圧縮強さは大きい方が好適とされ、４００ＭＰａ以上であればより好適とされる。
【０１１４】
試験例２［歯ブラシ磨耗試験］
コンポジットレジンを光重合して硬化させ、試験片（１０ｍｍ×１０ｍｍ×２ｍｍ）を作製した。綺麗な平滑面を＃１５００研磨紙、＃２０００研磨紙、＃３０００研磨紙の順に乾燥条件下で研磨し、最後にダイヤモンドペーストで光沢度が９０％となるまで研磨した。ここで作製した試験片を、歯ブラシ磨耗試験｛歯ブラシ：ビットウィーンライオン（硬さふつう）、歯磨き粉：デンタークリアーＭＡＸ（ライオン社製）、荷重２５０ｇ、試験溶液：蒸留水／歯磨き粉＝９０／１０（ｖ／ｖ、５０ｍＬ）、磨耗回数４万回｝した後の試験片の光沢度を測定した。また、試験前後の試験片の重量変化から、磨耗量を体積で算出した。残存光沢度が６０％以上であれば、滑沢耐久性が好適とされ、残存光沢度が６５％以上であればより好適とされる。また、磨耗量は少ない方が好適とされ、０．５ｍｍ３以下であればより好適とされる。
【０１１５】
【表２】
2015137251.tif 000003
【０１１６】
以上の結果より、本発明の製造方法を用いることによって、機械的強度と耐磨耗性に優れた、有機無機複合フィラーを含む歯科用コンポジットレジンが得られることがわかった。
【産業上の利用可能性】
【０１１７】
本発明の製造方法を用いると、無機粉末含有量が高く、機械的強度に優れる歯科用コンポジットレジンが得られる。